ПОЛИМЕРНАЯ КОМПОЗИЦИЯ, СПОСОБ ЕЕ ПОЛУЧЕНИЯ, ЕЕ ИСПОЛЬЗОВАНИЕ И КОМПОЗИЦИЯ, СОДЕРЖАЩАЕ ЕЕ

1. Полимерная композиция P1, содержащая:
a) от 29% масс. до 60% масс. неорганического минерального соединения (F),
b) от 40% масс. до 71% масс. полимерного модификатора ударной вязкости (IM1);
отличающаяся тем, что эти два компонента a) и b) составляют 100% масс.
2. Композиция по п. 1, где неорганическое соединение (F) состоит из минерального наполнителя (F1) и агента для повышения текучести (F2), где массовое отношение (F1)/(F2) составляет, по меньшей мере, 5/1.
3. Композиция по п. 1 или 2, содержащая
a) в пределах между 29% масс. и 60% масс. неорганического соединения (F),
b) в пределах между 40% масс. и 71% масс. полимерного модификатора ударной вязкости (IM1).
4. Композиция по п. 1 или 2, содержащая
a) в пределах между 31% масс. и 59% масс. неорганического соединения (F),
b) в пределах между 41% масс. и 69% масс. полимерного модификатора ударной вязкости (IM1).
5. Композиция по п. 1 или 2, содержащая
a) в пределах между 33% масс. и 58% масс. неорганического соединения (F),
b) в пределах между 42% масс. и 67% масс. полимерного модификатора ударной вязкости (IM1).
6. Композиция по п. 1 или 2, содержащая
a) в пределах между 40% масс. и 55% масс. неорганического соединения (F),
b) в пределах между 45% масс. и 60% масс. полимерного модификатора ударной вязкости (IM1).
7. Композиция по п. 1 или 2, содержащая
a) в пределах между 42% масс. и 47% масс. неорганического соединения (F),
b) в пределах между 53% масс. и 58% масс. полимерного модификатора ударной вязкости (IM1).
8. Композиция по любому из пп. 1-7, где композиция находится в форме порошка, имеющего медианный по объему размер частиц D50 в пределах между 1 мкм и 500 мкм.
9. Композиция по п. 8, где каждая частица порошка содержит соединения a) и b).
10. Композиция по любому из пп. 1-8, где малый образец 0,1% масс., отобранный из большего количества полимерной композиции P1, имеет разброс меньше 30% по отношению к композиции P1 в целом, относительно массового соотношения двух соответствующих компонентов a) и b).
11. Композиция по любому из пп. 1-10, где полимерный модификатор ударной вязкости (IM1) представляет собой полимерные частицы, имеющие многослойную структуру, содержащую, по меньшей мере, один слой (IM1L1), содержащий полимер (L1), имеющий температуру стеклования ниже 0°C, и, по меньшей мере, другой слой (IM1L2), содержащий полимер (L2), имеющий температуру стеклования выше 45°C.
12. Композиция по п. 11, где массовое отношение слой (IM1L1)/слой (IM1L2) в полимерных частицах, имеющих многослойную структуру, предпочтительно находится в пределах, по массе, между 70/30 и 99/1, более предпочтительно, 80/20 и 98/2, еще более предпочтительно, 85/15 и 97/3 и преимущественно, от 89/11 до 96/4.
13. Композиция по п. 11, где массовое отношение слой (IM1L1)/слой (IM1L2) в полимерных частицах, имеющих многослойную структуру, составляет, по меньшей мере, 86/14, более преимущественно, 87/13, еще более преимущественно, 88/12, а наиболее преимущественно, 89/11.
14. Композиция по п. 11, где массовое отношение слой (IM1L1)/слой (IM1L2) в полимерных частицах, имеющих многослойную структуру, предпочтительно находится в пределах, по массе, между 86/14 и 97/3, более преимущественно, между 87/13 и 97/2, еще более преимущественно, между 88/11 и 96/4.
15. Композиция по п. 11, где полимер L1 составляет более 85% масс. полимерного модификатора ударной вязкости (IM1).
16. Композиция по п. 11, где полимер L1 составляет более 86% масс. полимерного модификатора ударной вязкости (IM1)
17. Композиция по любому из пп. 8-10, где полимер (L1), имеющий температуру стеклования ниже 0°C,представляет собой (мет)акриловый полимер, содержащий, по меньшей мере, 50% масс мономеров из числа алкилакрилатов.
18. Композиция по любому из пп. 1-11, где, по меньшей мере, часть неорганического минерального наполнителя (F) представляет собой минеральный наполнитель, выбранный из карбоната кальция, кальцинированной глины, диоксида кремния (коллоидного или осажденного), глины, монтмориллонита (наноглины), цеолита или перлита, диоксида титана.
19. Композиция по любому из пп. 1-12, где неорганический минеральный наполнитель (F) или его смесь выбирают из карбоната кальция.
20. Способ приготовления полимерной композиции P1, содержащей
a) от 29% масс. до 60% масс. неорганического соединения (F)
b) от 40% масс. до 71% масс. полимерного модификатора ударной вязкости (IM1)
характеризуемой тем, что два компонента a) и b) составляют 100% масс., причем указанный способ включает стадию
смешивания компонентов a) и b), при этом компонент b) и, по меньшей мере, 83,33% масс соединения a) находятся в форме дисперсии в водной фазе в ходе стадии смешивания.
21. Способ по п. 20, где полимерная композиция P1 содержит
a) в пределах между 31% масс и 59% масс неорганического соединения (F),
b) в пределах между 41% масс и 69% масс полимерного модификатора ударной вязкости (IM1).
22. Способ по п. 20 или 21, где указанное неорганическое соединение (F) состоит из минерального наполнителя (F1) и агента для повышения текучести (F2), где массовое отношение (F1)/(F2) составляет, по меньшей мере, 5/1.
23. Способ по любому из пп. 20-22, отличающийся тем, что указанный способ включает стадию
i) смешивания двух компонентов a) и b), при этом данные два компонента находятся в форме дисперсии в водной фазе в ходе стадии смешивания,
ii) сушки смеси, полученной на стадии i).
24. Способ приготовления полимерной композиции P2, содержащей полимерную композицию P1 по любому из пп. 1-19 или полученную с помощью способа по любому из пп. 20-23,
при этом указанная полимерная композиция P2 содержит также
d) термопластичный полимер TP1,
причем указанный способ включает стадию
смешивания композиции P1 и термопластичного полимера TP1.
25. Применение композиции по любому из пп. 1-19 или композиции, полученной с помощью способа по любому из пп. 20-23, для повышения прочности углового сварного соединения термопластичного полимера TP1.
26. Применение композиции по любому из пп. 1-19 или композиции, полученной с помощью способа по любому из пп. 20-23, для переработки полимерной композиции P2, которая содержит указанную полимерную композицию P1 и термопластичный полимер TP1.
27. Изделие, содержащее переработанную полимерную композицию P2 по п. 18, отличающееся тем, что изделие представляет собой профиль, трубу, сайдинг, пену, пленку, лист, кровельную пленку или лист.